СПОСОБ ПОВЫШЕНИЯ МЕХАНИЧЕСКИХ СВОЙСТВ СВИНЦОВОГО АККУМУЛЯТОРНОГО СПЛАВА

Способ повышения механических свойств свинцового аккумуляторного сплава, согласно которому в расплавленный свинец вводят кальций в расчете 0,04-0,30 мас.%, сплав кристаллизуют в виде полосы и прокатывают из него ленту, производят старение твердого сплава, отличающийся тем, что в расплавленный свинец вводят олово в расчете 0,20-2,50 мас.%, сплав кристаллизуют и охлаждают до температуры 50-80°С, при этой температуре сплав прокатывают в ленту при степени деформации 85-95%, производят старение прокатанного сплава при температуре 60-100°С.